(57)【要約】【課題】経時的に安定した磁気粘性特性を発現し、かつ、広い温度範囲、とりわけ低温においても大幅な粘度上昇をおこさない磁気粘性流体を提供する。【解決手段】炭化水素系油及びセピオライト有機誘導体からなる媒体に磁性粒子が分散している磁気粘性流体であって、２５℃、歪み１０％での複素弾性率Ｇ＊が１〜１０００００Ｐａ、損失係数ｔａｎδが０．００１〜５０であり、−３０℃、歪み２００％、周波数１Ｈｚでの複素粘度が１００Ｐａ・ｓ以下である磁気粘性流体。【選択図】　　　なし【特許請求の範囲】
【請求項１】
炭化水素系油及びセピオライト有機誘導体からなる媒体に磁性粒子が分散している磁気粘性流体であって、
２５℃、歪み１０％での複素弾性率Ｇ＊が１〜１０００００Ｐａ、損失係数ｔａｎδが０．００１〜５０であり、
−３０℃、歪み２００％、周波数１Ｈｚでの複素粘度が１００Ｐａ・ｓ以下である
ことを特徴とする磁気粘性流体。
【請求項２】
炭化水素系油は、１０重量％以上の芳香族化合物を含んでいることを特徴とする請求項１記載の磁気粘性流体。
【請求項３】
媒体は、２５℃、歪み１０％での複素弾性率Ｇ＊が１〜１０００００Ｐａであり、かつ、損失係数ｔａｎδが０．００１〜５０であることを特徴とする請求項１又は２記載の磁気粘性流体。
【発明の詳細な説明】
【０００１】
【発明の属する技術分野】
本発明は、経時的に安定した磁気粘性特性を発現し、かつ、広い温度範囲、とりわけ低温においても大幅な粘度上昇をおこさない磁気粘性流体に関する。
【０００２】
【従来の技術】
磁気粘性流体、磁性流体、又は、磁気レオロジー材料と呼ばれる、磁場に感応してその流体特性が変化する液状組成物は公知である。例えば、非特許文献１には、既に磁界に感応する磁性体含有液状組成物の記述が見られる。また、特許文献１には分散剤としてオレイン酸鉄等を含有する磁気粘性流体が開示されている。その他、特許文献２、特許文献３、特許文献４、特許文献５等にも磁気粘性流体に関する技術が開示されている。
【０００３】
これらの磁気粘性流体は何れも、平均粒子径が０．１〜十数μｍの磁性粒子を液状媒体中に分散させたものであり、外部から磁場が加えられると分散された磁性粒子が磁場の方向に配向して鎖状のクラスタを形成することにより、増粘又はゲル化し、著しくその流動特性や降伏応力が変化するものである。なお、近年、平均粒子径が１０ｎｍ前後の磁性粒子を液状媒体中に分散させたものは磁性流体と呼ばれているが、磁場に対する特性が大きく異なることから、本明細書における磁気粘性流体とは区別される。
【０００４】
これらの磁気粘性流体の利用分野としては、軸受け、シール材、センタリング材、スピーカー、クラッチ、ブレーキ、ダンパー、緩衝器、エンジンマウントや昇降機能用部材、建築物制震装置等が提案されてきた。
これらのうち、クラッチ、ブレーキ、ダンパー、緩衝器等の用途においては、経時的に安定していることに加えて、広い温度範囲において磁気粘性流体としての特性を発現させることが求められる。
【０００５】
磁気粘性流体が上述の特性を発現するためには、流体中の磁性粒子が均一に分散していることが必要である。しかし、磁性粒子の密度は、媒体の密度に比較して非常に大きいため、磁性粒子が沈殿しやすく、経時的に優れた分散安定性を付与することは困難であった。
磁気粘性流体の分散安定性を向上させるには、粘度の大きな媒体を用いることが有用であるが、あまりにも粘度の大きな媒体を用いることは磁気粘性流体自身の粘度をも上げることにつながり、取り扱いが困難になるという問題があった。
【０００６】
一方、低温から高温までの広い温度範囲において磁気粘性流体としての特性を発現させるには、シリコン油をベースにした磁気粘性流体を用いることが有効である。しかし、シリコン油は優れた温度特性を発揮するものの、高価である、潤滑性に劣る、その分子構造から使用できる材料が制限される等の短所があるため使用範囲が限定されることがあるという問題があった。
【０００７】
【特許文献１】
米国特許第２６６１５９６号明細書
【特許文献２】
米国特許第３００６６５６号明細書
【特許文献３】
米国特許第４６０４２２９号明細書
【特許文献４】
特開昭５１−１３９９５号公報
【特許文献５】
特開昭５１−４４５７９号公報
【非特許文献１】
ＡＩＥＥ　Ｔｒａｎｓａｃｔｉｏｎｓ、「磁気流体の特性」、１９５５年２月、ｐ．１４９−１５２（Ｊ．Ｄ．クーリッジＪｒ．及びＲ．Ｗ．ハルバーグ著の論文第５５−１７０）
【０００８】
【発明が解決しようとする課題】
本発明者らは、これまでに、炭化水素系油及びスメクタイト有機誘導体からなる媒体に磁性粒子を分散させることにより、２５℃、歪み１０％での複素弾性率Ｇ＊が１〜１０００００Ｐａであり、かつ、損失係数ｔａｎδが０．００１〜５０である磁気粘性流体を完成し、提供してきた。この磁気粘性流体は、磁性粒子の分散安定性に優れており、軸受け、シール材、センタリング材、スピーカー、クラッチ、ブレーキ、ダンパー、緩衝器、エンジンマウントや昇降機能用部材、建築物制震装置等の用途に好適に用いることができた。
しかしながら、炭化水素系油は極性が小さいことから、磁性粒子の沈降を防止させるようスメクタイト有機誘導体に水素結合を発現させるためには高級アルコール／水や炭酸プロピレン等の極性添加剤（邂膠剤）を添加する必要があり、−３０〜−４０℃の低温領域においてはこの極性添加剤（邂膠剤）の粘度が上昇することにより磁気粘性流体の粘度が大幅に上昇してしまうことがあった。
本発明は、上記現状に鑑み、経時的に安定した磁気粘性特性を発現し、かつ、広い温度範囲、とりわけ低温においても大幅な粘度上昇をおこさない磁気粘性流体を提供することを目的とするものである。
【０００９】
【課題を解決するための手段】
本発明者らは、鋭意検討を重ねた結果、特定の添加剤を含有する媒体を用いることにより、経時的に安定した磁気粘性特性を発現し、かつ、広い温度範囲、とりわけ低温においても大幅な粘度上昇をおこさない炭化水素系油ベースの磁気粘性流体が得られることを見出し、本発明を完成するに至った。
本発明は、炭化水素系油及びセピオライト有機誘導体からなる媒体に磁性粒子が分散している磁気粘性流体であって、２５℃、歪み１０％での複素弾性率Ｇ＊が１〜１０００００Ｐａであり、かつ、損失係数ｔａｎδが０．００１〜５０である磁気粘性流体である。
以下に本発明を詳述する。
【００１０】
本発明の磁気粘性流体は、媒体に磁性粒子が分散している磁気粘性流体であって、２５℃、歪み１０％での複素弾性率Ｇ＊が１〜１０００００Ｐａであり、損失係数ｔａｎδが０．００１〜５０である。また、媒体についても、２５℃、歪み１０％での複素弾性率Ｇ＊が１〜１０００００Ｐａであり、損失係数ｔａｎδが０．００１〜５０であることが好ましい。
複素弾性率Ｇ＊が１Ｐａ未満であると、弾性率が小さすぎるために磁気粘性流体の安定性が乏しく、１０００００Ｐａを超えると、磁気粘性流体の流動性が乏しくなり、取り扱いが困難になる。また、損失係数ｔａｎδが０．００１未満であると、流動性が乏しくなり、５０を超えると、磁気粘性流体の安定性が乏しくなる。本発明の磁気粘性流体は、損失係数ｔａｎδが０．００１〜５０と比較的小さいため、不使用時には磁気粘性流体の粘度が大きく、使用時には粘度が小さくなるという機能を有している。
【００１１】
本発明の磁気粘性流体は、−３０℃、歪み２００％、周波数１Ｈｚでの複素粘度が１００Ｐａ・ｓ以下であることが好ましい。１００Ｐａ・ｓを超えると、低温下における流動性が乏しくなり、取り扱いが困難になることがある。
【００１２】
上記媒体は、炭化水素系油及びセピオライト有機誘導体からなる。炭化水素系油に添加剤としてセピオライト有機誘導体を添加したものを媒体として用いることにより、上述の粘弾特性を発現することができる。
上記炭化水素系油としては、例えば、高級アルキルベンゼン、高級アルキルナフタレン、ポリブテン、ポリαオレフィン油等を挙げることができる。これらの炭化水素系油は、単独で用いられてもよいし、２種以上が併用されてもよい。
上記炭化水素系油は、セピオライト有機誘導体との濡れ性を充分に発現させるため、１０重量％以上の芳香族化合物を含んでいることがより好ましい。
【００１３】
上記セピオライト有機誘導体とは、セピオライトの第４級アンモニウム塩、有機アミン塩、アルカリ金属塩のことを意味する。なかでも、第４級アンモニウム塩が好適に用いられる。
媒体に上記セピオライト有機誘導体を添加することにより媒体及び／又は磁気粘性流体の損失係数ｔａｎδを０．００１〜５０とすることができる。
上記セピオライト有機誘導体が媒体及び／又は磁気粘性流体の損失係数ｔａｎδを小さくする機構は、有機ベントナイトや有機スメクタイト等の膨潤性粘土鉱物による機構とは全く異なっているものと考えられる。膨潤性粘土鉱物は、層状化合物であり、層間に極性添加剤を取り込み、自身の数倍から数十倍にまで膨潤することによって損失係数ｔａｎδを小さくすることができる。しかし、極性の小さい炭化水素系油では、膨潤性粘土鉱物間に水素結合を結ぶための極性添加剤（邂膠剤）を別に添加しないと損失係数ｔａｎδを小さくすることができない。一方、セピオライト有機誘導体は、凝集塊を高せん断・高分散させるだけで３次元網目構造を形成することから、極性添加剤（邂逅剤）を添加しなくても媒体の損失係数ｔａｎδを小さくする効果が得られる。したがって、低温においても極性添加剤（邂逅剤）の粘度上昇に基づく不必要な磁気粘性流体の粘度上昇が起きることがない。
【００１４】
上記セピオライト有機誘導体の添加量は、炭化水素系油１００重量部に対して０．１〜２０重量部であることが好ましい。０．１重量部未満であると、磁気粘性流体の損失係数ｔａｎδが５０を超え充分な分散安定性が得られないことがあり、２０重量部を超えると、媒体の複素弾性率が１０００００Ｐａより大きくなるために、磁気粘性流体の流動性が阻害されることがある。
【００１５】
上記磁性粒子としては磁性を有するものであれば特に限定されず、鉄、窒化鉄、炭化鉄、カルボニル鉄、二酸化クロム、低炭素鋼、ニッケル、コバルトや、アルミニウム含有鉄合金、ケイ素含有鉄合金、コバルト含有鉄合金、ニッケル含有鉄合金、バナジウム含有鉄合金、モリブデン含有鉄合金、クロム含有鉄合金、タングステン含有鉄合金、マンガン含有鉄合金、銅含有鉄合金等の鉄合金からなる粒子及びこれらの混合物からなる粒子を挙げることができる。
【００１６】
上記磁性粒子の粒子径は０．０１〜１００μｍであることが好ましい。０．０１μｍ未満であると、粒子径が小さすぎるために得られた磁気粘性流体の磁場印加時の大幅な粘度上昇は期待できないことがあり、１００μｍを超えると、媒体中での磁性粒子の沈降が生じやすくなるために磁気粘性流体の分散安定性が低下することがある。より好ましくは０．５〜２０μｍである。
【００１７】
上記磁性粒子の配合量は、磁気粘性流体全体に対して１０〜９０重量％であることが好ましい。１０重量％未満であると、得られた磁気粘性流体の磁場印加時の粘度上昇が小さく、９０重量％を超えると、磁気粘性流体の流動性が低下することがある。より好ましくは、５０〜８５重量％である。
【００１８】
本発明の磁気粘性流体においては、分散安定性を高めることを目的として、媒体の特性を阻害しない範囲において分散剤を使用することができる。上記分散剤としては、例えば、パーフルオロエーテルカルボン酸塩、パーフルオロカルボン酸アミド、オレイン酸、ステアリン酸、パルミチン酸、ラウリン酸、リノール酸、リノレン酸、エルカ酸、ミリスチン酸、オレイン酸ナトリウム、オレイン酸カリウム、オレイン酸アンモニウム、ステアリン酸ナトリウム、パルミチン酸ナトリウム、ラウリン酸カリウム、エルカ酸ナトリウム、ミリスチン酸ナトリウム、ミリスチン酸カリウム、ベヘン酸ナトリウム、ポリオキシエチレンソルビタンエステル、ジアルコキシルスルホコハク酸塩、ポリオキシエチレンアルキルアリルエーテル、ポリオキシエチレンアルキルエステル、アルコール硫酸エステル、アルキルベンゼンスルホン酸、リン酸塩、ポリオキシエチレンアルキルアミン、グリセリンエステル、アミノアルコールエステル、又は、下記一般式（１）で表されるシランカップリング剤等を挙げることができる。これらの分散剤は、単独で用いられてもよいし、２種以上が併用されてもよい。
【００１９】
【化１】
2004096017.tif 000002
【００２０】
式中、Ｙは（ＣＨ２）ｋ又はＣ６Ｈ４ＣＨ２ＣＨ２を表し、ｋは１〜４の整数を表し、Ｒはアルキル基（メチル、エチル、プロピル、ブチル基等）を表し、Ｌはハロゲン原子、水酸基、アルコキシ基（メトキシ、エトキシ、プロポキシ、ブトキシ基）、アシルオキシ基（ホルミル、アセトキシ、ピロビオニルオキシ、ブチリルオキシ基）を表し、ａは１〜２０の整数を表し、ｂは１〜３の整数を表す。
【００２１】
本発明の磁気粘性流体は、その磁気粘性特性に重大な影響を与えない限りにおいて、酸化防止剤、老化防止剤、安定剤、防腐剤、粘度調製剤、難燃剤や界面活性剤等の添加剤を併用することができる。
【００２２】
本発明の磁気粘性流体は、媒体中に磁性粒子及び添加剤を混入後ホモジナイザー、ボールミル、サンドミル、三本ロール等の分散機で混合することにより得ることができる。
【００２３】
本発明の磁気粘性流体は、媒体として炭化水素系油にセピオライト有機誘導体を添加したものを用いることにより、磁性粒子の分散安定性に優れ、かつ、広い温度範囲、とりわけ低温下でも大幅な粘度上昇を起こすことがない。
本発明の磁気粘性流体の用途としては特に限定されず、例えば、軸受け、シール材、センタリング材、スピーカー、クラッチ、ブレーキ、ダンパー、緩衝器、エンジンマウントや昇降機能用部材、建築物制震装置等に好適である。
【００２４】
【実施例】
以下に実施例を掲げて本発明を更に詳しく説明するが、本発明はこれら実施例のみに限定されるものではない。
【００２５】
（実施例１）
表１に示した組成で、下記の方法により磁気粘性流体を作製した。
ポリ−α−オレフィン（出光石油化学社製：ＰＡ０５００２、粘度１．８ｃＰ（１００℃））にセピオライト有機誘導体（ＴＯＬＳＡ社製：パンゲルＢ−２０）を混合し、ホモジナイザーにより３０００ｒｐｍ×１０分間攪拌して、媒体を作製した。媒体と磁性粒子（ＢＡＳＦ社製：カルボニル鉄粉ＣＭ）とをヘラを用いて予備混合した後、その予備混合物を内径９０ｍｍ、容量９００ｍＬのポットに２００ｍＬになるように投入し、更に１／２インチスチールボール２０００ｇを入れ、ボールミル回転台で１００ｒｐｍ×２４時間回転させ、磁気粘性流体を作製した。
【００２６】
（実施例２）
表１に示した組成で、下記の方法により磁気粘性流体を作製した。
アルキルベンゼン（総研化学社製：ＮｅｏＳＫ−ＯＩＬ　１７０、粘度１．３ｃＰ（０℃））にセピオライト有機誘導体（ＴＯＬＳＡ社製：パンゲルＢ−２０）を混合し、ホモジナイザーにより３０００ｒｐｍ×１０分間攪拌して、媒体を作製した。次いで、分散剤としてステアリン酸をトルエンに溶解させた所定量の溶液に磁性粒子（ＢＡＳＦ社製：カルボニル鉄粉ＣＭ）を浸し、トルエンを揮発させた後、媒体と予備混合させた。その予備混合物を内径９０ｍｍ、容量９００ｍＬのポットに２００ｍＬになるように投入し、更に１／２インチスチールボール２０００ｇを入れ、ボールミル回転台で１００ｒｐｍ×２４時間回転させ、磁気粘性流体を作製した。
【００２７】
（実施例３）
表１に示した組成で、下記の方法により磁気粘性流体を作製した。
分散剤としてステアリン酸をトルエンに溶解させた所定量の溶液に磁性粒子（ＢＡＳＦ社製：カルボニル鉄粉ＣＭ）を浸し、トルエンを揮発させた後、媒体と予備混合した以外は実施例１と同様の方法により、磁気粘性流体を作製した。
【００２８】
（比較例１）
表１に示した組成で、下記の方法により磁気粘性流体を作製した。
分散剤であるステアリン酸を予めポリ−α−オレフィン（出光石油化学社製：ＰＡ０５００２、粘度１．８ｃＰ（１００℃））に７０℃で溶解させた後に、磁性粒子（ＢＡＳＦ社製：カルボニル鉄粉ＣＭ）を混合させた。その混合物を内径９０ｍｍ容量９００ｍＬのポットに２００ｍＬになるように投入し、更に１／２インチスチールボール２０００ｇを入れ、ボールミル回転台で１００ｒｐｍ×２４時間回転させ、磁気粘性流体を作製した。
【００２９】
（比較例２）
表１に示した組成で、下記の方法により磁気粘性流体を作製した。
ポリ−α−オレフィン（出光石油化学社製：ＰＡ０５００２、粘度１．８ｃＰ（１００℃））にスメクタイト有機誘導体（ＲＨＥＯＸ社製：ベントン３４）及び極性添加剤として炭酸プロピレンを混合し、ホモジナイザーにより３０００ｒｐｍ×１０分間攪拌して、媒体を作製した。媒体と磁性粒子（ＢＡＳＦ社製：カルボニル鉄粉ＣＭ）とをヘラを用いて予備混合した後、その予備混合物を内径９０ｍｍ、容量９００ｍＬのポットに２００ｍＬになるように投入し、更に１／２インチスチールボール２０００ｇを入れ、ボールミル回転台で１００ｒｐｍ×２４時間回転させ、磁気粘性流体を作製した。
【００３０】
【表１】
2004096017.tif 000003
【００３１】
実施例１〜３及び比較例１、２で得られた磁性粘性流体について、以下の項目についての評価を行った。結果を表２に示した。
（１）磁気粘性流体及び媒体の粘弾特性
平行平板型粘弾性装置により２５℃、歪み１０％、周波数０．１Ｈｚの条件での磁気粘性流体及び媒体の複素弾性率Ｇ＊と損失係数ｔａｎδを測定した。
【００３２】
（２）低温時の粘度特性
平行平板型粘弾性装置により−３０℃、歪み２００％、周波数１Ｈｚの条件での磁気粘性流体の複素粘度を測定した。
【００３３】
（３）初期磁気粘性特性
図１に示すシリンダー装置に作製直後の磁気粘性流体を充填し、磁場０及び９００ガウス・周波数１Ｈｚ・振幅１０ｍｍで振幅−荷重を測定した。図２に測定例を示した。
１．磁場０時の荷重を読み取った。
２．磁場０時の振幅−荷重ループの面積に対する磁場９００ガウス時の振幅−荷重ループ面積の比より、磁場０時の損失エネルギーに対する９００ガウス時の損失エネルギーの増加率を算出した。なお、いずれの磁気粘性流体においても損失エネルギーは３サイクル目には一定値となり、３サイクル目の損失エネルギーを採用した。
【００３４】
（４）磁気粘性特性の回復性
初期磁気粘性特性測定後、磁気粘性流体を充填したままシリンダー装置を２５℃で３カ月間静置させた。３カ月経過後、室温下２４時間放置させた後、磁場０時の振幅−荷重を測定し、上記（３）で測定した作製直後の損失エネルギー値に至るまでのサイクル数を記録した。その後、直ちに９００ガウスを印加し、３サイクル目の損失エネルギーを測定し、損失エネルギー増加率を算出した。
【００３５】
（５）２５℃における分散安定性
メスシリンダーに作製直後の磁気粘性流体を２５ｍＬ入れ、２５℃で３カ月静置させた。３カ月後の上澄み層の容量を測定した。
【００３６】
（６）５０℃における分散安定性
メスシリンダーに作製直後の磁気粘性流体を２５ｍＬ入れ、５０℃で３カ月静置させた。３カ月後の上澄み層の容量を測定した。
【００３７】
【表２】
2004096017.tif 000004
【００３８】
【発明の効果】
本発明によれば、経時的に安定した磁気粘性特性を発現し、かつ、広い温度範囲、とりわけ低温においても大幅な粘度上昇をおこさない磁気粘性流体を提供できる。
【図面の簡単な説明】
【図１】実施例で用いた磁気粘性特性測定装置の模式図である。
【図２】磁気粘性特性の測定例を示す図である。
【符号の説明】
１　分散安定化磁気粘性流体
２　シリンダー
３　ピストン
４　電磁石
５　油圧サーボ試験機
６　制御・計測用パソコン
７　変位―荷重ループ
８　磁場０時の変位―荷重ループ
９　磁場９００ガウス時の変位―荷重ループ
【図１】
2004096017.tif 000005
【図２】
2004096017.tif 000006